多孔質フィルムであって、このフィルムが、少なくとも細孔間の交叉点で互いに溶着されている、殊に熱溶着、溶剤接着、冷間溶着、超音波溶着されている、および/または少なくとも部分的に互いに溶融されているか、または互いに摩擦力結合もしくは形状結合しているポリマー繊維を有することを特徴とする、多孔質フィルム。100μm以下、有利に50μm以下、特に有利に20μm以下の厚さおよび/または20以上の空き面積を有する、請求項1記載のフィルム。ポリマー繊維が少なくとも1つの熱可塑性ポリマーを有するかまたはこれからなることを特徴とする、請求項1または2記載のフィルム。繊維のポリマーがポリアクリルニトリル、ポリエステル、ポリアミド、ポリイミド、ポリアラミド、ポリオレフィン、PTFE、PVDF、PES、PURまたはこれらのポリマーの組合せから選択されていることを特徴とする、請求項3記載のフィルム。ポリマー繊維が少なくとも1つの熱可塑性ポリマーおよび少なくとも1つの非熱可塑性ポリマー、コアシェル型繊維、および/または同時押出品を有するかまたはこれらからなることを特徴とする、請求項1から3までのいずれか1項に記載のフィルム。請求項1から5までのいずれか1項に記載の多孔質フィルムの製造法であって、熱可塑性ポリマー繊維を有するかまたは当該熱可塑性ポリマー繊維からなる織物またはニットを、500N/mm以下の面圧力および線圧力、および最も低い溶融ポリマーの溶融温度よりも50以下の低さの温度で少なくとも1回圧縮し、その際に前記ポリマー繊維は、少なくとも交叉点で互いに溶着され、殊に熱溶着、溶剤接着、冷間溶着、超音波溶着され、および/または少なくとも部分的に互いに溶融されるか、または互いに摩擦力結合もしくは形状結合されることを特徴とする、前記製造法。織物またはニットを少なくとも2回圧縮し、その際にそれぞれのさらなる圧縮は、線圧力、間隙幅および/または温度の点で先行する圧縮とは異なることを特徴とする、請求項6記載の方法。請求項6または7記載の方法により得られた多孔質フィルム。蓄電池中のセパレーター、包装用材料、膜、セラミック複合膜のための担持材料、フィルターとしての、請求項1から8までのいずれか1項に記載の多孔質フィルムの使用。請求項1から8までのいずれか1項に記載のセパレーターを有するリチウムイオン蓄電池。実施例1~4図1に示した、モノフィル27μmに相当する10dtex、目開き135μmおよび44μmの厚さを有するポリエチレンテレフタレートPET織物を、様々な線圧力、温度および輸送速度で圧延した。引張強さをDINENISO527-1により、それぞれ当業者に公知のいわゆる材料の長さ方向MDおよび幅方向CDで測定した。第1表は、結果を示す。14μmの厚さを有する、本発明による多孔質フィルムを、300N/mmの線圧力、10m/分の輸送速度および220°Cの温度で維持した。第1表の一列目は、測定された引張強さを示す。前記織物を150N/mmの線圧力、3m/分の輸送速度および210°Cの温度で圧延した際に得られた本発明によるフィルムの引張強さは、第2列目に記録されている。3列目は、250N/mmの線圧力、3m/分の輸送速度および210°Cの温度で同じ織物から得られた本発明によるフィルムの引張強さを示す。このフィルムは、図2に示されている。4列目は、300N/mmの線圧力、3m/分の輸送速度および210°Cの温度で同じ織物から得られた本発明によるフィルムの引張強さを示す。比較例5および618μmまたは11μmの厚さを有する市販のPETフィルムを、レーザーで二次元的に穿孔した。この平面的な穿孔は、CO2レーザーを用いて実施することができる。この方法は、例えばMaagoderMicroLaserTech社と同様の一次元の穿孔に依拠して実施され、かつとりわけ特開昭63-023936号公報または特開平11-077872号公報中に開示されている。生じる穿孔されたフィルムは、第1表の5列目または6列目にまとめられた、22または15の空き面積を有していた。11μmの厚さに穿孔されたフィルム、つまり例6の引張強さCDの測定は、失敗した。それというのも、測定範囲の下限を下廻ったからである。